Brevet FR2444013A1 — publié le 19800711

L'invention a pour objet un matériau de construction, bon isolant thermique et phonique, et son procédé de fabrication Les matériaux isolants actuels ont des qu-alités isothermiques ou isophoniques variables, mais surtout leur prix au metre carré posé est tres élevé du fait qu'ils ne peuvent pas supporter un enduit quelconque et qu'une contre-cloison est nécessaire aussi bien pour les maintenir en place que pour supporter un enduit. Le matériau de construction évite tous ces inconvénients. Le matériau selon l'invention,est composé de liants, d'isolants et d'un hydrofuge. Les liants sont composés d'eau, d'argile, de plâtre, de gravillon(ou de sable) ;les isolants sont composés de roseaux, d'algues, de copeaux de bois et de sciure de bois. L'hydrofuge en poudre ou en liquide est incorporé à l'ensemble. Le matériau peut, également, être composé de ciment, d'argile et de roseaux. Le procédé pour l'obtention dudit matériau consiste à utiliser un moule pour former, par exemple, une brique de 0,35m de longueur, 0,25m de largeur et 0,06m d'épaisseur, et d'un poids de 3,5 Kg , et ày insérer au moins un lit de roseau, lesdits liants et isolants mélangés dans les proportions suivantes - Argile 1,5 kilogramme à 2 kilogrammes - Plâtre 1 kilogramme à 1,3 kilogramme - Gravillon (granulométrie 3/6) 0,450 à 0,500 kilogramme - Algues 0,400 à 0,430 kilogramme - Copeaux de bois 0,250 à 0,300 kilogramme - Sciure de bois 0,120 à 0,150 kilogramme - Hydrofuge (éventuellement) - Eau 2 litres à 2,5 litres. Le mélange est disposé dans un moule dans lequel, au moins un lit de roseau a été mis en place au préalable; le melange liants-isolants-lit de roseau est mis à sécher durant quarante huit heures, puis porté à la température de 130 à 1500C pendant sept à huit heures, la brique est alors prête à l'emploi. Bien entendu, le matériau peut avoir des formes, des dimensions et des applications différentes, il sera alors conçu en briques, en aggloméré, panneaux ou hourdis. Ainsi, pour un élément porteur, le matériau a la composition suivante : ciment, argile, gravier, algues et plusieurs lits de roseau (canne ou bambou). On constate que le matériau de construction selon l'inven tion, constitué d'éléments naturels, peut recevoir directement un enduit et qu'il est un très bon isolant thermique et phonique et dont le procéde de fabrication est économique. REVENDICATIONS 1. - Matériau de construction isothermique et isophonique, caractérisé par le fait que l'on dispose dans un moule, des isolants composes d'au moins un lit de roseau, d'algues, de copeaux et de sciure de bois, dans lesquels sont insérés des liants composes d'eau, d'argile, de plâtre, de gravillon ou de sable, un hydrofuge en poudre ou en liquide est incorporé à l'ensemble, le séchage en moule à l'air, est d'environ quarante huit heures, puis l'élément de construction est passé à la cuisson sept à huit heures à une température de 130 à 1500C. 2. - Matériau de construction selon la revendication 1, caractérisé par le fait que pour une brique de 0,35m de longueur, 0,25m de largeur et 0,06m d'épaisseur et d'un poids de 3,5Kg , on y insère au moins un lit de roseau, lesdits liants et isolants mélangés dans les proportions suivantes - Argile 1,5 kilogramme à 2 kilogrammes - Plâtre 1 kilogramme à 1,3 kilogramme - Gravillon (granulometrie 3/6) 0,450 à 0,500 kilogramme - Algues 0,400 à 0,430 kilogramme - Copeaux de bois 0,250 à 0,300 kilogramme - Sciure de bois 0,120 à 0,150 kilogramme - Hydrofuge (éventuellement) - Eau 2 litres à 2,5 litres. 3. - Procédé de fabrication du matériau de construction selon l'une quelconque des revendications 1 ou 2, caractérisé par le fait que pour une brique de 0,35m de longueur, 0,25m de largeur et 0,06m d'épaisseur et d'un poids de 3,5 Kg , on y insère au moins un lit de roseau/ïesdits liants et isolants dans les proportions suivantes - Argile 1,5 kilogramme à 2 kilogrammes - Plâtre 1 kilogramme à 1,3 kilogramme - Gravillon (granulométrie 3/6) 0,450 à 0,500 kilogramme - Algues 0,400 à 0,430 kilogramme - Copeaux de bois 0,250 à 0,300 kilogramme - Sciure de bois 0,120 à 0,150 kilogramme - Hydrofuge (éventuellement) - Eau 2 litres à 2,5 litres et que l'élément de construction est séché en moule et à l'air pendant au moins quarante huit heures puis porté à la cuisson pendant sept à huit heures à une température de 130 à 1500C. 4. - Matériau de construction selon la revendication 1, caractérisé par le fait qu'il présente les caracteristiques techniques définies dans la revendication 2.